(57)【要約】【課題】作業の簡略、省略による工期の短縮とアンカーによる錆及びそれにつらがる内部浸食の防止である。【解決手段】レジンコンクリートパネルをアンカーで圧着する方法で、コンクリート下地にエポキシ樹脂プライマーを塗布する工程、下地凹凸をモルタルで平滑処理する工程、アンカー用穿孔し、レジンコンクリートパネル圧着時にこの穿孔にエポキシ樹脂を充填する工程、前記平滑処理面とレジンコンクリートパネルに接着剤を塗布し、アンカーにより圧着する工程を含むことを特徴とするレジンコンクリートパネルの敷設方法、アンカーを樹脂製とすることである。【選択図】なし【特許請求の範囲】
【請求項１】
レジンコンクリートパネルをアンカーで圧着する方法であって、コンクリート下地にエボキシ樹脂プライマーを塗布する工程、下地凹凸をモルタルで平滑処理する工程、アンカー用穿孔し、レジンコンクリートパネル圧着時にこの穿孔にエポキシ樹脂を充填する工程、前記平滑処理面とレジンコンクリートパネルに接着剤を塗布し、アンカーにより圧着する工程を含むことを特徴とするレジンコンクリートパネルの敷設方法。
【請求項２】
アンカーが樹脂製であることを特徴とする請求項１に記載のレジンコンクリートパネルの敷設方法。
【請求項３】
前記アンカーの本体がポリアミド６であり、ピンがメタキシリレンジアミンとアジピン酸とから得られる結晶性の熱可塑性ポリマーをガラス繊維で強化したものであることを特徴とする請求項１乃至２いずれかに記載のレジンコンクリートパネルの敷設方法。
【発明の詳細な説明】
【技術分野】
【０００１】
本発明は、レジンコンクリートパネルの敷設方法に関するものである。
【背景技術】
【０００２】
従来、コンクリート製の水路や配水池の喫水線以下では経年劣化でコンクリートの粗骨材が露出して凹凸が著しく、更に高圧水洗でコンクリートに付着している土やコケ等を除去して清掃することにより凹凸が生じる。他方、喫水線より上部でも高圧水洗処理することにより、コンクリートの脆弱部が除去されて凹凸が生じる。これらの補強或いは改修等にレジンコンクリートパネルを貼り付けて耐久性、耐酸性等を向上させている。この場合、下地コンクリートに接着剤による団子貼り或いはスペーサーをかましてアンカーピンで固定し、パネルの目地部をシールし、エポキシ樹脂やセメントグラウト材等で裏込めしていた。また、下地コンクリート、レジンコンクリートパネルの両者に接着剤を塗布し、ステンレスアンカーを用いて圧着し貼り合わせていた。
【０００３】
水路の補修構造は、既存の水路の底面および壁面のうち少なくとも水中にある凹みに補修材が充填されて形成された補修面と、この補修面を覆う複数のレジンコンクリート製のパネル材と、これらパネル材と補修面との間に設けられた接着層とを備えている。この構成によれば、平滑なレジンコンクリートで既存の水路の表面を覆うことにより、水路表面の粗度を改善して、円滑な通水を確保できるうえに、部分補修する場合や水路表面にコーティング膜を形成する場合に比べ、水路表面の外観を良好にできることが開示されている。（特許文献１）
【特許文献１】特開２００３−３０６９２３号公報
【０００４】
下地コンクリートに団子貼りやスペーサーをかまして固定する方法は裏込めを前提として施工するため、使用材料を多く使用し、また  目地をシールすること等の工数が発生し、工期が長くなる。また、接着剤を下地コンクリートとレジンコンクリートパネルに塗布し、金属アンカーで固着する方法は下地の不陸故に接着剤を多く使用し、また過剰の接着剤の処理に問題を有していた。また、金属アンカーはステンレス製であっても酸には弱く錆等で問題を生じていた。他に、特許文献１は接着層すなわち接着シートを用い、不陸を無くすため凹部を埋める処理を行っているが、レジンコンクリートパネルと下地コンクリートを十分接着するには不陸を許容できる精度にするか、接着シートを許容できる厚み、可塑性を持たせる必要があり、材料、技術ともに容易なものではなかった。
【発明の開示】
【発明が解決しようとする課題】
【０００５】
解決しようとする課題点は、作業の簡略、省略による工期の短縮とアンカーによる錆及びそれにつながる内部浸食の防止である。
【課題を解決するための手段】
【０００６】
請求項１の発明は、レジンコンクリートパネルをアンカーで圧着する方法であって、コンクリート下地にエボキシ樹脂プライマーを塗布する工程、下地凹凸をモルタルで平滑処理する工程、アンカー用穿孔し、レジンコンクリートパネル圧着時にこの穿孔にエポキシ樹脂を充填する工程、前記平滑処理面とレジンコンクリートパネルに接着剤を塗布し、アンカーにより圧着する工程を含むことを特徴とするレジンコンクリートパネルの敷設方法てあり、プライマーにより、密着力をまし、平滑処理により接着剤の量を少なくすることができ、アンカー穿孔へのエポキシ樹脂充填により、アンカー界面、空欠部による内部浸食を抑止する。
【０００７】
請求項２の発明は、アンカーが樹脂製であることを特徴とする請求項１に記載のレジンコンクリートパネルの敷設方法で、メッキ、ステンレスの様に錆が発生せず、また、エポキシ樹脂との界面状態が良好となる。
【０００８】
請求項３の発明は、前記アンカーの本体がポリアミド６であり、ピンがメタキシリレンジアミンとアジピン酸とから得られる結晶性の熱可塑性ポリマーをガラス繊維で強化したものであることを特徴とする請求項１乃至２いずれかに記載のレジンコンクリートパネルの敷設方法で、請求項１〜２の効果に加え、本体の寸法変化が少なく、よりエポキシ樹脂との界面が良好に保て、耐久性が増す。
【発明の効果】
【０００９】
本発明によれば従来の裏込めする際の目地のシールが不要となり、さらに、裏込めに要する時間が短縮できる。このため、本発明のレジンコンクリートパネルの敷設方法で、簡単に敷設でき、アンカー部からの浸食、パネルのはく落を防ぐ。またアンカーを樹脂製にすることにより、錆汁による汚染と防食を高めることができる。
【発明を実施するための最良の形態】
【００１０】
本発明に使用するレジンコンクリートパネルは熱硬化性樹脂を結合材とし、炭酸カルシウム、けい砂、砂利等の充填剤、骨材を固めたレジンコンクリートのパネルで、熱硬化性樹脂としては不飽和ポリエステル樹脂、ビニルエステル樹脂、アクリル樹脂、エポキシ樹脂等が使用される。また、ガラス繊維等で補強したものもある。サイズは１ｍ角、１×０．５ｍ等対象に応じて決定される。また、厚みも限定されるものでないが、一般に１０ｍｍ〜１５ｍｍのものが使用される。
【００１１】
本発明に使用に使用するエポキシ樹脂プライマーはモルタル及びコンクリート打継接着剤として使用するものである。無溶剤タイプのエポキシプライマーも使用できるが、湿潤接着性と塗布作業性の良いエポキシエマルジョンタイプが適する。既設コンクリート下地にローラー刷毛等で塗布量０．２〜１ｋｇ／ｍ２を塗布する。約３０分放置して既設コンクリート下地に浸透と水分の揮発をさせてからモルタルをコテ塗りする。市販品としてＨＳエマルジョン（（株）アソウレジコン、商品名）がある。
【００１２】
本発明に使用するモルタルは一般のモルタルも使用できる。塗布厚みは既設下地コンクリートの凹凸と水勾配にもよるが、１〜３０ｍｍ程度である。硬化条件はモルタル打設後、一晩で硬化して歩行可能で、レジンコンクリートパネルの取り付けが可能になることが好ましい。さらに  好ましくは、高強度の圧縮強度が得られるものがよく、市販品としてＨＳモルタル（（株）アソウレジコン、商品名）がある。
【００１３】
本発明で使用する接着剤は壁面に厚さ３ｍｍで塗布してタレが無く、レジンコンクリートパネル圧締時には余分な接着剤がはみだし易いエポキシ接着剤が好ましい。前記下地調整したモルタルにゴムヘラ等で２〜３ｍｍ厚程度を塗布する。レジンコンクリートパネルの接着面にも接着剤を１〜２ｍｍ厚程度をゴムヘラ等で塗布する。市販の接着剤例としてジョリシールＪＢＸ−１４４（アイカ工業（株）、商品名）がある。
【００１４】
本発明で使用する穿孔に充填するエポキシ樹脂は低粘度又は中粘度の注入補修用エポキシ樹脂が使用できる。市販品としてはジョリシールＪＢ−２３（低粘度）、ジョリシールＪＢ−２０（中粘度）（以上  アイカ工業（株）、商品名）がある。。
【００１５】
本発明で使用するアンカーはアンカー本体と、ピンまたはビスで構成されるもので、鉄製でメッキされたもの、ステンレス製のもの、本体はナイロン（ポリアミド６、ポリアミド６６）、ピンはステンレスのもの、ヒンも樹脂製のものなとがある。ピンが樹脂製のものはレニー（三菱エンジニアリングプラスチックス（株）、商品名、メタキシリレンジアミン（ＭＸＤＡ）とアジピン酸とから得られる結晶性の熱可塑性ポリマーで、主鎖に芳香族環を有する。ガラス繊維、無機質フィラーなどで強化されたエンジニアリングプラスチック）製で、本体はナイロン（ポリアミド６、ナイロン６）である。
以下、実施例により、実施形態を記す。
【実施例１】
【００１６】
既設コンクリートの凹凸をモルタルにて平坦にする。このときに既設コンクリート表面の強化とモルタルとの接着性を強固にする為に、エポキシエマルジョンプライマーであるＨＳエマルジョン（（株）アソウレジコン製）を０．４ｋｇ/m２塗布する。３０分後にＨＳモルタル（（株）アソウレジコン製）を打設する。尚、底面は水勾配を考慮して平坦にコテ塗りする。
接着層はエポキシ樹脂接着剤ジョリシールＪＢＸ−１４４（アイカ工業（株））を上記モルタルに厚さ３ｍｍ塗布した。１０ｍｍ厚で長さ１ｍ幅０．３ｍのレジンコンクリートパネル（株式会社アソウレジコン製）の接着面にも厚さ１ｍｍ塗布した。直ちに両者を張り合わせる。この工程を水路の長さ１０ｍ行い、レジンコンクリートパネルの位置あわせをしてからレジンコンクリートパネルにあらかじめ開けてあった穴に合せて下地モルタルとコンクリートにドリルで穿孔した。モルタルとコンクリートの削り粉はエアーを吹き付けて清掃し、エポキシ注入剤ジョリシールＪＢ−２０（アイカ工業株式会社）を孔に注入した。直ちに本体がポリアミド６であり、ピンがメタキシリレンジアミンとアジピン酸とから得られる結晶性の熱可塑性ポリマーをガラス繊維で強化したものである樹脂アンカー  Ｎ−ＦＮ  Ｎ‐６×４０ＦＮ（ｆｉｓｃｈｅｒ製）を打ち込み圧着した。尚、樹脂アンカーはレジンコンクリートパネル長さ１ｍ、幅０．３ｍに４箇所設置した。
【実施例２】
【００１７】
曲がっている水路の側面コーナー部はレジンコンクリートパネルの長さ０．２ｍにし、幅を１ｍにした。底面は側面と同じ大きさにレジンコンクリートパネルをコーナー部の形状に合わせで加工して実施例１と同様に圧着した。
【００１８】
実施例による発明の効果
本発明の水路及び配水池を補修する施工方法によれば、次の効果がある。
工場生産して厚みが均一で品質も安定したレジンコンクリートパネルを水路等に接着剤と打ち込みアンカーで容易に圧着することができる。
錆びない樹脂アンカーと接着剤で圧着しており、後から錆汁による汚染が無い。
打ち込みアンカーの穿孔にエポキシ樹脂注入剤を充填することにより、アンカー部からの水漏れ防止とアンカー定着がより有効になりレジンコンクリートパネルの剥落が抑制できる。
既設コンクリート表面の強化と凹凸下地補修モルタルとの接着が強固なエポキシプライマーを使用することにより、下地コンクリート及びモルタル部からの破壊を防止できる。
現状の水路等を破壊して新設するよりも短期間で安価にできることと、既存コンクリート破壊による産業廃棄物発生を抑止できる。
レジンコンクリートパネルの厚みが１０ｍｍ程度で補修面が薄く水量への影響が少ない。